(57)【要約】【課題】反応系をゲル化させることなく、高度に分岐したハイパーブランチポリマーを合成できるハイパーブランチポリマーの合成方法およびレジスト組成物を提供すること。【解決手段】多官能ラジカル重合性単量体と一官能ラジカル重合性単量体とのラジカル重合を経てハイパーブランチポリマーを合成する際に、ラジカル重合を開始させる重合開始剤が存在する反応系に、多官能ラジカル重合性単量体および一官能ラジカル重合性単量体を同時に加えて、ラジカル重合をおこなうようにした。多官能ラジカル重合性単量体および一官能ラジカル重合性単量体は、ラジカル重合に用いる一官能ラジカル重合性単量体全量のうち、一部の一官能ラジカル重合性単量体を混合した反応系に加える。また、多官能ラジカル重合性単量体および一官能ラジカル重合性単量体の混合物を加えてもよい。【選択図】図１
2009155619.tif 000002
【特許請求の範囲】
【請求項１】
第１のモノマーと第２のモノマーとのラジカル重合を経てハイパーブランチポリマーを合成するハイパーブランチポリマーの合成方法であって、
前記ラジカル重合を開始させる重合開始剤が存在する反応系に、前記第１および第２のモノマーを同時に加えて、前記ラジカル重合をおこなうことを特徴とするハイパーブランチポリマーの合成方法。
【請求項２】
前記ラジカル重合に用いる前記第２のモノマー全量のうち、一部の前記第２のモノマーを前記反応系に混合する工程を含み、
前記第２のモノマーおよび前記重合開始剤が存在する反応系に、前記第１および第２のモノマーを加えることを特徴とする請求項１に記載のハイパーブランチポリマーの合成方法。
【請求項３】
前記反応系に、前記第１および第２のモノマーの混合物を加えることを特徴とする請求項１に記載のハイパーブランチポリマーの合成方法。
【請求項４】
前記第１のモノマーに対する前記第２のモノマーを経時にともなって増加させることを特徴とする請求項３に記載のハイパーブランチポリマーの合成方法。
【請求項５】
前記反応系に、前記第１および第２のモノマーを複数回に分けて加えることを特徴とする請求項１に記載のハイパーブランチポリマーの合成方法。
【請求項６】
前記反応系に、前記第１および第２のモノマーを所定時間にわたって滴下して加えることを特徴とする請求項１に記載のハイパーブランチポリマーの合成方法。
【請求項７】
前記重合開始剤は、前記ラジカル重合に用いる前記第１のモノマー全量に対して、５〜２０００モル％存在することを特徴とする請求項１〜６のいずれか一つに記載のハイパーブランチポリマーの合成方法。
【請求項８】
請求項１〜７のいずれか一つに記載のハイパーブランチポリマーの合成方法にしたがって製造されたハイパーブランチポリマーを包含することを特徴とするレジスト組成物。
【発明の詳細な説明】
【技術分野】
【０００１】
この発明は、ハイパーブランチポリマーの合成方法およびレジスト組成物に関する。
【背景技術】
【０００２】
ハイパーブランチポリマーとは、繰り返し単位に枝分かれ構造をもつ多分岐高分子の総称である。ハイパーブランチポリマーは、一般的な従来の高分子が紐状の形状であるのに対して積極的に分岐を導入しているという特異な構造を有する、ナノメートルオーダーのサイズである、表面に多くの官能基を保持することができる、などの点から様々な応用が期待されている。このような高度に分岐したハイパーブランチポリマーを合成する際の有力な原料の一つとして、たとえば多官能ラジカル重合性単量体がある。
【０００３】
従来、たとえば２官能性のラジカル重合性単量体（Ａ）および３官能以上のラジカル重合性単量体（Ｂ）を、（Ａ）と（Ｂ）の合計モルに対して１５モル％以上１７０モル％以下の重合開始剤（Ｃ）の存在下で重合させたラジカル重合体からなる樹脂粉体（Ｊ）の製造方法があった（たとえば、下記特許文献１、２を参照。）。また、従来、目的とする物質の合成に際しての重合方法としては、各種の技術が考案されている（たとえば、下記特許文献３〜１０を参照。）。
【０００４】
【特許文献１】特開２００４−３５２７３５号公報
【特許文献２】特開２００５−１２０２８８号公報
【特許文献３】特開２００４−３４６３０１号公報
【特許文献４】特開平０３−０３７２０３号公報
【特許文献５】特開２００２−０２０４２２号公報
【特許文献６】特開２０００−２２６４０６号公報
【特許文献７】特開２０００−００７７１１号公報
【特許文献８】特開平１０−１３０３３１号公報
【特許文献９】特開昭６２−２２７９０４号公報
【特許文献１０】特表２００１−５１２７５２号公報
【発明の開示】
【発明が解決しようとする課題】
【０００５】
しかしながら、上述特許文献１を含む従来の技術では、多官能ラジカル重合性単量体は、高度に分岐したハイパーブランチポリマーを合成することが可能であるが、反応系をゲル化させることなく反応させることが困難であるという問題があった。特に、多官能ラジカル重合性単量体に対する交互重合性の高い他の一官能ラジカル重合性単量体と多官能ラジカル重合性単量体とを共重合させる場合、反応系のゲル化が顕著であるという問題があった。また、前述した問題のため、多官能ラジカル重合性単量体を用いる場合は、反応率の低い段階で反応を終了させる必要があったため、反応率が低いという問題があった。
【０００６】
この発明は、上述した従来技術による問題点を解消するため、反応系をゲル化させることなく、高度に分岐したハイパーブランチポリマーを合成できるハイパーブランチポリマーの合成方法およびレジスト組成物を提供することを目的とする。
【課題を解決するための手段】
【０００７】
上述した課題を解決し、目的を達成するため、この発明にかかるハイパーブランチポリマーの合成方法は、第１のモノマーと第２のモノマーとのラジカル重合を経てハイパーブランチポリマーを合成するハイパーブランチポリマーの合成方法であって、前記ラジカル重合を開始させる重合開始剤が存在する反応系に、前記第１および第２のモノマーを同時に加えて、前記ラジカル重合をおこなうことを特徴とする。
【０００８】
また、この発明にかかるハイパーブランチポリマーの合成方法は、上記の発明において、前記ラジカル重合に用いる前記第２のモノマー全量のうち、一部の前記第２のモノマーを前記反応系に混合する工程を含み、前記第２のモノマーおよび前記重合開始剤が存在する反応系に、前記第１および第２のモノマーを加えて、前記ラジカル重合をおこなうことを特徴とする。
【０００９】
また、この発明にかかるハイパーブランチポリマーの合成方法は、上記の発明において、前記反応系に、前記第１および第２のモノマーの混合物を加えることを特徴とする。
【００１０】
また、この発明にかかるハイパーブランチポリマーの合成方法は、上記の発明において、前記第１のモノマーに対する前記第２のモノマーを経時にともなって増加させることを特徴とする。
【００１１】
また、この発明にかかるハイパーブランチポリマーの合成方法は、上記の発明において、前記反応系に、前記第１および第２のモノマーを複数回に分けて加えることを特徴とする。
【００１２】
また、この発明にかかるハイパーブランチポリマーの合成方法は、上記の発明において、前記反応系に、前記第１および第２のモノマーを所定時間にわたって滴下して加えることを特徴とする。
【００１３】
また、この発明にかかるハイパーブランチポリマーの合成方法は、上記の発明において、前記重合開始剤は、前記ラジカル重合に用いる前記第１のモノマー全量に対して、５〜２０００モル％存在することを特徴とする。
【００１４】
また、この発明にかかるレジスト組成物は、上記のハイパーブランチポリマーの合成方法にしたがって製造されたハイパーブランチポリマーを包含することを特徴とする。
【発明の効果】
【００１５】
この発明にかかるハイパーブランチポリマーの合成方法およびレジスト組成物によれば、反応系をゲル化させることなく、高度に分岐したハイパーブランチポリマーを合成できるという効果を奏する。
【発明を実施するための最良の形態】
【００１６】
以下に添付図面を参照して、この発明にかかるハイパーブランチポリマーの合成方法およびレジスト組成物の好適な実施の形態を詳細に説明する。
【００１７】
この発明にかかるハイパーブランチポリマーは、第１のモノマーとしての多官能ラジカル重合性単量体（以下、適宜「モノマー１」と記載する）、第２のモノマーとしての一官能ラジカル重合性単量体（以下、適宜「モノマー２」と記載する）、および重合開始剤を用いて合成することが可能である。また、この発明にかかるハイパーブランチポリマーは、さらに、モノマー１、２に加えて、モノマー１、２以外の、その他の一官能ラジカル重合性単量体を用いることも可能である。その他の一官能ラジカル重合性単量体は、共重合可能な単量体である。
【００１８】
（１）モノマー１（多官能ラジカル重合性単量体）
（１−１）モノマー１の種類
この発明にかかる実施の形態において、モノマー１は多官能ラジカル重合性単量体である。多官能ラジカル重合性単量体とは、ラジカル重合性二重結合を二つ以上含む単量体を指す。モノマー１としては、たとえば以下の（１−１−１）〜（１−１−１１）に示した各種の物質を挙げることができる。
【００１９】
（１−１−１）芳香族ビニル系炭化水素
（１−１−２）ビニル系炭化水素
（１−１−３）エステル基含有ビニル系単量体
（１−１−４）スルホン基含有ビニル系単量体、ビニル系硫酸モノエステル化物およびこれらの塩
（１−１−５）燐酸基含有ビニル系単量体
（１−１−６）ヒドロキシル基含有ビニル系単量体
（１−１−７）含窒素ビニル系単量体
（１−１−８）ハロゲン元素含有ビニル系単量体
（１−１−９）カルボキシル基含有ビニル系単量体およびその塩
（１−１−１０）珪素含有ビニル系単量体
（１−１−１１）ビニル系単量体構造に開始剤部位を導入したビニル系単量体
【００２０】
モノマー１としては、好ましくは（１−１−１）の芳香族ビニル系炭化水素が好ましく、たとえば下記化学式で示される物質が挙げられる。
【００２１】
【化１】
2009155619.tif 000003
【００２２】
上記式＜１＞のＸ、Ｙはアルキレン基、その他結合、またはアルキレン基とその他結合が適宜つながった基を示している。上記式＜１＞のＸ、Ｙにおけるアルキレン基としては、たとえば、炭素数が１〜３０であることが好ましい。上記式＜１＞のＸ、Ｙにおけるアルキレン基のより好ましい炭素数は、１〜２０である。上記式＜１＞のＸ、Ｙにおけるアルキル基のより一層好ましい炭素数は、１〜１０である。アルキレン基は、直鎖状、分岐状もしくは環状構造を有している。
【００２３】
具体的に、上記式＜１＞のＸ、Ｙにおけるアルキレン基としては、たとえば、メチレン基、エチレン基、プロピレン基、イソプロピレン基、ブチレン基、イソブチレン基、シクロヘキシレン基、などが挙げられる。上記式＜１＞のＸ、Ｙにおけるその他結合としては、たとえば、−Ｃ（＝Ｏ）Ｏ−（エステル結合）、−Ｃ（＝Ｏ）ＮＨ−（アミド結合）、−Ｏ−（エーテル結合）、などが挙げられる。
【００２４】
上記式＜１＞のＸがアルキレン基の場合、上記式におけるｍは０〜３の整数である。上記式＜１＞のＸがその他置換基の場合、上記式のｍは１〜３の整数である。上記式＜１＞のＹがアルキレン基の場合、上記式のｎは０〜３の整数である。上記式のＹがその他置換基の場合、上記式のｎは１〜３の整数である。
【００２５】
上記式＜１＞のＲ１は、水素原子、アルキル基、またはアリール基、その他置換基を示している。上記式＜１＞のＲ１におけるアルキル基としては、たとえば、炭素数が１〜３０であることが好ましい。上記式＜１＞のＲ１におけるアルキル基のより好ましい炭素数は、１〜２０である。上記式＜１＞のＲ１におけるアルキル基のより一層好ましい炭素数は、１〜１０である。アルキル基は、直鎖状、分岐状もしくは環状構造を有している。
【００２６】
上記式＜１＞のＲ１におけるアルキル基としては、具体的には、たとえばメチル基、エチル基、プロピル基、イソプロピル基、ブチル基、イソブチル基、ｔ−ブチル基、シクロヘキシル基、などが挙げられる。上記式＜１＞のＲ１におけるアリール基としては、たとえば炭素数６〜３０であることが好ましい。上記式＜１＞のＲ１におけるアリール基のより好ましい炭素数は、６〜２０である。上記式＜１＞のＲ１におけるアリール基のより一層好ましい炭素数は、６〜１０である。上記式＜１＞のＲ１におけるアリール基としては、具体的には、たとえばフェニル基、４−メチルフェニル基、ナフチル基、などが挙げられる。
【００２７】
上記式＜１＞のＲ１におけるその他置換基としては、アミノ基、アルキルアミノ基、カルボキシル基、スルホン基、リン酸基、アリル基、ビニル基、などが挙げられる。このうち、水素原子、メチル基、エチル基、フェニル基、などが好ましい基として挙げられる。上記式＜１＞のＲ１として、もっとも好ましい基の１つとしては、水素原子が挙げられる。
【００２８】
【化２】
2009155619.tif 000004
【００２９】
【化３】
2009155619.tif 000005
【００３０】
上記式＜３＞のＺは、アルキレン基、その他結合、またはアルキレン基とその他結合が適宜つながった基を示している。上記式＜３＞のＺにおけるアルキレン基としては、たとえば炭素数が１〜３０であることが好ましい。上記式＜３＞のＺにおけるアルキレン基のより好ましい炭素数は、１〜２０である。上記式＜３＞のＺにおけるアルキル基のより一層好ましい炭素数は、１〜１０である。アルキレン基は、直鎖状、分岐状もしくは環状構造を有している。
【００３１】
上記式＜３＞のＺにおけるアルキレン基としては、具体的には、たとえばメチレン基、エチレン基、プロピレン基、イソプロピレン基、ブチレン基、イソブチレン基、シクロヘキシレン基、などが挙げられる。上記式＜３＞のＺにおけるその他結合としては、たとえば、−Ｃ（＝Ｏ）Ｏ−（エステル結合）、−Ｃ（＝Ｏ）ＮＨ−（アミド結合）、−Ｏ−（エーテル結合）などが挙げられる。
【００３２】
上記式＜２＞および＜３＞のＲ２〜Ｒ５は水素原子、アルキル基、またはアリール基、その他置換基を示している。上記式＜２＞および＜３＞のＲ２〜Ｒ５におけるアルキル基としては、たとえば、炭素数が１〜３０であることが好ましい。上記式＜２＞および＜３＞のＲ２〜Ｒ５におけるアルキル基のより好ましい炭素数は、１〜２０である。上記式＜２＞および＜３＞のＲ２〜Ｒ５におけるアルキル基のより一層好ましい炭素数は、１〜１０である。アルキル基は、直鎖状、分岐状もしくは環状構造を有している。
【００３３】
上記式＜２＞および＜３＞のＲ２〜Ｒ５におけるアルキル基としては、具体的には、たとえば、メチル基、エチル基、プロピル基、イソプロピル基、ブチル基、イソブチル基、ｔ−ブチル基、シクロヘキシル基、などが挙げられる。
【００３４】
上記式＜２＞および＜３＞のＲ２〜Ｒ５におけるアリール基としては、たとえば、炭素数６〜３０であることが好ましい。上記式＜２＞および＜３＞のＲ２〜Ｒ５におけるアリール基のより好ましい炭素数は、６〜２０である。上記式＜２＞および＜３＞のＲ２〜Ｒ５におけるアリール基のより一層好ましい炭素数は、６〜１０である。上記式＜２＞および＜３＞のＲ２〜Ｒ５におけるアリール基としては、具体的には、たとえば、フェニル基、４−メチルフェニル基、ナフチル基などが挙げられる。上記式＜２＞および＜３＞のＲ２〜Ｒ５におけるその他置換基としては、アミノ基、アルキルアミノ基、カルボキシル基、スルホン基、燐酸基、アリル基、ビニル基が挙げられる。上記式＜２＞および＜３＞のＲ２〜Ｒ５として、もっとも好ましい基としては、水素原子、メチル基、エチル基、フェニル基、などが挙げられる。
【００３５】
上記の芳香族ビニル系炭化水素としては、好ましくはｏ−ジビニルベンゼン、ｍ−ジビニルベンゼン、ｐ−ジビニルベンゼン、ジビニルトルエン、１，４−ジイソプロペニルベンゼン、トリビニルベンゼン、１，４−ジビニル−２−カルボキシルベンゼン、１，４−ジビニル−２−スルホニルベンゼン、などを挙げることができる。
【００３６】
（１−１−２）ビニル系炭化水素
上記のビニル系炭化水素としては、たとえばイソプレン、ブタジエン、３−メチル−１，２−ブタジエン、２，３−ジメチル１，３−ブタジエン、ペンタジエン、ヘキサジエン、オクタジエン、１，３，５−ヘキサトリエン、シクロペンタジエン、シクロヘキサジエン、トリビニルシクロヘキサン、などを挙げることができる。
【００３７】
（１−１−３）エステル基含有ビニル系単量体
上記のエステル基含有ビニル系単量体としては、たとえば、マレイン酸ジアリル、フタル酸ジアリル、アジピン酸ジビニル、アジピン酸ジアリル、フマル酸ジビニル、マレイン酸ジビニル、イタコン酸ジビニル、ビニルシンナメート、クロトン酸ビニル、エチレングリコールジ（メタ）アクリレート、トリエチレングリコールジ（メタ）アクリレート、プロピレングリコールジ（メタ）アクリレート、ネオペンチルグリコールジ（メタ）アクリレート、トリメチロールプロパントリ（メタ）アクリレート、グリセロールトリ（メタ）アクリレート、ペンタエリスリトールテトラ（メタ）アクリレート、１，２−シクロヘキサンジオールジ（メタ）アクリレート、１，３−シクロヘキサンジオールジ（メタ）アクリレート、１，４−シクロヘキサンジオールジ（メタ）アクリレート、ビニル（メタ）アクリレート、ポリエチレングリコール（分子量３００）ジ（メタ）アクリレート、ポリプロピレングリコール（分子量５００）ジアクリレート、などを挙げることができる。
【００３８】
（１−１−４）スルホン基含有ビニル系単量体、ビニル系硫酸モノエステル化物およびこれらの塩
上記のスルホン基含有ビニル系単量体、ビニル系硫酸モノエステル化物およびこれらの塩としては、たとえば、ジビニルサルファイド、ジビニルスルホン、ジビニルスルフォキサイド、ジアリルジサルファイド、などを挙げることができる。
【００３９】
（１−１−５）燐酸基含有ビニル系単量体
上記の燐酸基含有ビニル系単量体としては、トリアリル燐酸エステル、トリ（４−ビニルフェニル）燐酸エステル、トリ（４−ビニルベンジル）燐酸エステル、ジアリルメチル燐酸エステル、ジ（４−ビニルフェニル）メチル燐酸エステル、ジ（４−ビニルベンジル）メチル燐酸エステル、ジアリルフェニルホスフェイト、などを挙げることができる。
【００４０】
（１−１−６）ヒドロキシル基含有ビニル系単量体
上記のヒドロキシル基含有ビニル系単量体としては、たとえばジビニルグリコール（１，５−ヘキサジエン−３，４−ジオール）、１，２−ジビニルオキシ−３−プロパノール、１，３−ジビニルオキシ−２−プロパノール、などを挙げることができる。
【００４１】
（１−１−７）含窒素ビニル系単量体
上記の含窒素ビニル系単量体としては、たとえば、ジアリルアミン、トリアリルアミン、ジアリルイソシアヌレート、ジアリルシアヌレート、１−シアノブタジエン、メチレンビスアクリルアミド、ビスマレイミド、などを挙げることができる。
【００４２】
（１−１−８）ハロゲン元素含有ビニル系単量体
上記のハロゲン元素含有ビニル系単量体としては、たとえば１，４−ジビニルパーフルオロブタン、クロロプレン、ジアリルアミンハイドロクロライド、などを挙げることができる。
【００４３】
（１−１−９）カルボキシル基含有ビニル系単量体およびその塩
上記のカルボキシル基含有ビニル系単量体およびその塩としては、たとえばマレイン酸モノアリル、マレイン酸モノアリルモノメチル、フタル酸モノアリル、フタル酸モノアリルモノメチル、フマル酸モノビニル、フマル酸モノビニルモノメチル、マレイン酸モノビニル、マレイン酸モノビニルモノメチル、イタコン酸モノビニル、イタコン酸モノビニルモノメチル、等のカルボキシル基含有ビニル系単量体、並びにこれらのアルカリ金属塩（ナトリウム塩、カリウム塩など）やアルカリ土類金属塩（カルシウム塩、マグネシウム塩など）、などを挙げることができる。
【００４４】
（１−１−１０）珪素含有ビニル系単量体
上記の珪素含有ビニル系単量体としては、たとえばジビニルジメチルシラン、１，３−ジビニルテトラメチルジシロキサン、１，１，３，３−テトラメチル−１，３−ジビニルジシロキサン、などを挙げることができる。
【００４５】
（１−１−１１）ビニル系単量体構造に開始剤部位を導入したビニル系単量体
上記のビニル系単量体構造に開始剤部位を導入したビニル系単量体としては、たとえば２−（２−ブロモプロピオニルオキシ）エチルアクリレート、２−（２−ブロモプロピオニルオキシ）エチルアクリレート、２−（２−ブロモプロピオニルオキシ）ブチルアクリレート、２−（２−ブロモプロピオニルオキシ）エチルメタアクリレート、２−（２−ブロモプロピオニルオキシ）エチルメタアクリレート、ｍ−（１−クロロエチル）スチレン、などを挙げることができる。
【００４６】
（１−２）モノマー１の配合量
モノマー１の配合量は、ハイパーブランチポリマーを形成する全モノマーに対して、５〜９９モル％であることが好ましい。多官能ラジカル重合性単量体の配合量を、ハイパーブランチポリマーを形成する全モノマーに対して５〜９９モル％とすることで、ハイパーブランチポリマーの球状形態を実現することが可能になる。また、モノマー１の配合量を、ハイパーブランチポリマーを形成する全モノマーに対して５〜９９モル％とすることで、ハイパーブランチポリマー分子間における絡まりを抑制することが可能になる。
【００４７】
（２）モノマー２（一官能ラジカル重合性単量体）
（２−１）モノマー２の種類
この発明にかかる実施の形態において、モノマー１は一官能ラジカル重合性単量体である。一官能ラジカル重合性単量体とは、ラジカル重合性二重結合を一つ含む単量体を指す。一官能ラジカル重合性単量体を配合することにより、一官能ラジカル重合性単量体を配合して合成したハイパーブランチポリマーを含むレジスト組成物がレジスト性能を発現することが可能になる。モノマー２としては、好ましくは以下の化学式に示した各種の物質を挙げることができる。
【００４８】
【化４】
2009155619.tif 000006
【００４９】
上記式＜４＞のＲ６は、水素原子または炭素数１〜３のアルキル基を示している。このうち、上記式＜４＞中のＲ６としては、水素原子およびメチル基が好ましい。上記式＜４＞中のＲ６としては、水素原子がさらに好ましい。上記式＜４＞のＲ７は、水素原子、アルキル基、トリアルキルシリル基、オキソアルキル基、または下記式（ｉ）であらわされる基を示している。上記式＜４＞中のＲ７におけるアルキル基としては、炭素数１〜４０であることが好ましい。上記式＜４＞中のＲ７におけるアルキル基のより好ましい炭素数は、１〜３０である。
【００５０】
【化５】
2009155619.tif 000007
【００５１】
上記式＜５＞のＲ８は、水素原子または炭素数１〜３のアルキル基を示している。このうち、上記式＜５＞のＲ８としては、水素原子およびメチル基が好ましい。上記式＜５＞のＲ８としては、水素原子がさらに好ましい。
【００５２】
上記式＜５＞のＲ９は、水素原子、アルキル基、またはアリール基、その他置換基を示している。上記式＜５＞のＲ９におけるアルキル基としては、たとえば、炭素数が１〜３０であることが好ましい。上記式＜５＞のＲ９におけるアルキル基のより好ましい炭素数は、１〜２０である。上記式＜５＞のＲ９におけるアルキル基のより一層好ましい炭素数は、１〜１０である。アルキル基は、直鎖状、分岐状もしくは環状構造を有している。Ｒ９におけるアルキル基としては、具体的には、たとえばメチル基、エチル基、プロピル基、イソプロピル基、ブチル基、イソブチル基、ｔ−ブチル基、シクロヘキシル基、などが挙げられる。
【００５３】
上記式＜５＞のＲ９におけるアリール基としては、たとえば、炭素数６〜３０であることが好ましい。上記式＜５＞のＲ９におけるアリール基のより好ましい炭素数は、６〜２０である。上記式＜５＞のＲ９におけるアリール基のより一層好ましい炭素数は、６〜１０である。上記式＜５＞のＲ９におけるアリール基としては、具体的には、たとえばフェニル基、４−メチルフェニル基、ナフチル基などが挙げられる。
【００５４】
上記式＜５＞のＲ９におけるその他置換基としては、アミノ基、アルキルアミノ基、カルボキシル基、スルホン基、リン酸基、アリル基、ビニル基が挙げられる。このうち、上記式＜５＞のＲ９としては、水素原子、メチル基、エチル基、フェニル基、などが挙げられる。上記式＜５＞のＲ９として、もっとも好ましい基の１つとして水素原子が挙げられる。
【００５５】
上記式＜５＞のＲ１０は、水素原子、アルキル基、トリアルキルシリル基、オキソアルキル基、または下記式（ｉ）であらわされる基を示している。上記式＜５＞のＲ１０におけるアルキル基としては、炭素数１〜４０であることが好ましい。上記式＜５＞のＲ１０におけるアルキル基のより好ましい炭素数は、１〜３０である。
【００５６】
【化６】
2009155619.tif 000008
【００５７】
上記式（ｉ）のＲ１１は、水素原子またはアルキル基を示している。上記式（ｉ）のＲ１１におけるアルキル基は、直鎖状、分岐鎖状、もしくは環状構造を有している。上記式（ｉ）のＲ１１におけるアルキル基の炭素数は、１〜１０であることが好ましい。上記式（ｉ）のＲ１１におけるアルキル基のより好ましい炭素数は、１〜８であり、より好ましい炭素数は１〜６である。
【００５８】
上記式（ｉ）のＲ１１およびＲ１３は、水素原子またはアルキル基である。上記式（ｉ）のＲ１１およびＲ１３における水素原子またはアルキル基は、互いに独立していてもよいし、一緒になって環を形成しても良い。上記式（ｉ）のＲ１１およびＲ１３におけるアルキル基は、直鎖状、分岐鎖状もしくは環状構造を有している。上記式（ｉ）のＲ１１およびＲ１３におけるアルキル基の炭素数は、１〜１０であることが好ましい。上記式（ｉ）のＲ１１およびＲ１３におけるアルキル基のより好ましい炭素数は、１〜８である。上記式（ｉ）のＲ１１およびＲ１３におけるアルキル基のより一層好ましい炭素数は、１〜６である。上記式（ｉ）のＲ１１およびＲ１３としては、炭素数１〜２０の分岐状アルキル基が好ましい。
【００５９】
上記式（ｉ）によって示される基としては、１−メトキシエチル基、１−エトキシエチル基、１−ｎ−プロポキシエチル基、１−イソプロポキシエチル基、１−ｎ−ブトキシエチル基、１−イソブトキシエチル基、１−ｓｅｃ−ブトキシエチル基、１−ｔｅｒｔ−ブトキシエチル基、１−ｔｅｒｔ−アミロキシエチル基、１−エトキシ−ｎ−プロピル基、１−シクロヘキシロキシエチル基、メトキシプロピル基、エトキシプロピル基、１−メトキシ−１−メチル−エチル基、１−エトキシ−１−メチル−エチル基などの直鎖状または分岐状アセタール基；テトラヒドロフラニル基、テトラヒドロピラニル基などの環状アセタール基、などが挙げられる。上記式（ｉ）によって示される基としては、前述した各基の中でも、エトキシエチル基、ブトキシエチル基、エトキシプロピル基、テトラヒドロピラニル基、が特に好適である。
【００６０】
上記式＜４＞で示される物質で好ましいのはアクリル酸、（メタ）アクリル酸エステル
類であり、上記式＜５＞で好ましいのはビニル安息香酸、ビニル安息香酸エステル類である。
【００６１】
（２−１−１）（メタ）アクリル酸、（メタ）アクリル酸エステル類
上記の（メタ）アクリル酸、（メタ）アクリル酸エステル類としては、たとえばアクリル酸、アクリル酸ｔｅｒｔ−ブチル、アクリル酸２−メチルブチル、アクリル酸２−メチルペンチル、アクリル酸２−エチルブチル、アクリル酸３−メチルペンチル、アクリル酸２−メチルヘキシル、アクリル酸３−メチルヘキシル、アクリル酸トリエチルカルビル、アクリル酸１−メチル−１−シクロペンチル、アクリル酸１−エチル−１−シクロペンチル、アクリル酸１−メチル−１−シクロヘキシル、アクリル酸１−エチル−１−シクロヘキシル、アクリル酸１−メチルノルボニル、アクリル酸１−エチルノルボニル、アクリル酸２−メチル−２−アダマンチル、アクリル酸２−エチル−２−アダマンチル、アクリル酸３−ヒドロキシ−１−アダマンチル、アクリル酸テトラヒドロフラニル、アクリル酸テトラヒドロピラニル、アクリル酸１−メトキシエチル、アクリル酸１−エトキシエチル、アクリル酸１−ｎ−プロポキシエチル、アクリル酸１−イソプロポキシエチル、アクリル酸ｎ−ブトキシエチル、アクリル酸１−イソブトキシエチル、アクリル酸１−ｓｅｃ−ブトキシエチル、アクリル酸１−ｔｅｒｔ−ブトキシエチル、アクリル酸１−ｔｅｒｔ−アミロキシエチル、アクリル酸１−エトキシ−ｎ−プロピル、アクリル酸１−シクロヘキシロキシエチル、アクリル酸メトキシプロピル、アクリル酸エトキシプロピル、アクリル酸１−メトキシ−１−メチル−エチル、アクリル酸１−エトキシ−１−メチル−エチル、アクリル酸トリメチルシリル、アクリル酸トリエチルシリル、アクリル酸ジメチル−ｔｅｒｔ−ブチルシリル、α−（アクロイル）オキシ−γ−ブチロラクトン、β−（アクロイル）オキシ−γ−ブチロラクトン、γ−（アクロイル）オキシ−γ−ブチロラクトン、α−メチル−α―（アクロイル）オキシ−γ−ブチロラクトン、β−メチル−β−（アクロイル）オキシ−γ−ブチロラクトン、γ−メチル−γ−（アクロイル）オキシ−γ−ブチロラクトン、α−エチル−α―（アクロイル）オキシ−γ−ブチロラクトン、β−エチル−β−（アクロイル）オキシ−γ−ブチロラクトン、γ−エチル−γ−（アクロイル）オキシ−γ−ブチロラクトン、α−（アクロイル）オキシ−δ−バレロラクトン、β−（アクロイル）オキシ−δ−バレロラクトン、γ−（アクロイル）オキシ−δ−バレロラクトン、δ−（アクロイル）オキシ−δ−バレロラクトン、α−メチル−α―（４−ビニルベンゾイル）オキシ−δ−バレロラクトン、β−メチル−β−（アクロイル）オキシ−δ−バレロラクトン、γ−メチル−γ−（アクロイル）オキシ−δ−バレロラクトン、δ−メチル−δ−（アクロイル）オキシ−δ−バレロラクトン、α−エチル−α―（アクロイル）オキシ−δ−バレロラクトン、β−エチル−β−（アクロイル）オキシ−δ−バレロラクトン、γ−エチル−γ−（アクロイル）オキシ−δ−バレロラクトン、δ−エチル−δ−（アクロイル）オキシ−δ−バレロラクトン、アクリル酸１−メチルシクロヘキシル、アクリル酸アダマンチル、アクリル酸２−（２−メチル）アダマンチル、アクリル酸クロルエチル、アクリル酸２−ヒドロキシエチル、アクリル酸２，２−ジメチルヒドロキシプロピル、アクリル酸５−ヒドロキシペンチル、アクリル��トリメチロールプロパン、アクリル酸グリシジル、アクリル酸ベンジル、アクリル酸フェニル、アクリル酸ナフチル、メタクリル酸、メタクリル酸ｔｅｒｔ−ブチル、メタクリル酸２−メチルブチル、メタクリル酸２−メチルペンチル、メタクリル酸２−エチルブチル、メタクリル酸３−メチルペンチル、メタクリル酸２−メチルヘキシル、メタクリル酸３−メチルヘキシル、メタクリル酸トリエチルカルビル、メタクリル酸１−メチル−１−シクロペンチル、メタクリル酸１−エチル−１−シクロペンチル、メタクリル酸１−メチル−１−シクロヘキシル、メタクリル酸１−エチル−１−シクロヘキシル、メタクリル酸１−メチルノルボニル、メタクリル酸１−エチルノルボニル、メタクリル酸２−メチル−２−アダマンチル、メタクリル酸２−エチル−２−アダマンチル、メタクリル酸３−ヒドロキシ−１−アダマンチル、メタクリル酸テトラヒドロフラニル、メタクリル酸テトラヒドロピラニル、メタクリル酸１−メトキシエチル、メタクリル酸１−エトキシエチル、メタクリル酸１−ｎ−プロポキシエチル、メタクリル酸１−イソプロポキシエチル、メタクリル酸ｎ−ブトキシエチル、メタクリル酸１−イソブトキシエチル、メタクリル酸１−ｓｅｃ−ブトキシエチル、メタクリル酸１−ｔｅｒｔ−ブトキシエチル、メタクリル酸１−ｔｅｒｔ−アミロキシエチル、メタクリル酸１−エトキシ−ｎ−プロピル、メタクリル酸１−シクロヘキシロキシエチル、メタクリル酸メトキシプロピル、メタクリル酸エトキシプロピル、メタクリル酸１−メトキシ−１−メチル−エチル、メタクリル酸１−エトキシ−１−メチル−エチル、メタクリル酸トリメチルシリル、メタクリル酸トリエチルシリル、メタクリル酸ジメチル−ｔｅｒｔ−ブチルシリル、α−（メタクロイル）オキシ−γ−ブチロラクトン、β−（メタクロイル）オキシ−γ−ブチロラクトン、γ−（メタクロイル）オキシ−γ−ブチロラクトン、α−メチル−α―（メタクロイル）オキシ−γ−ブチロラクトン、β−メチル−β−（メタクロイル）オキシ−γ−ブチロラクトン、γ−メチル−γ−（メタクロイル）オキシ−γ−ブチロラクトン、α−エチル−α―（メタクロイル）オキシ−γ−ブチロラクトン、β−エチル−β−（メタクロイル）オキシ−γ−ブチロラクトン、γ−エチル−γ−（メタクロイル）オキシ−γ−ブチロラクトン、α−（メタクロイル）オキシ−δ−バレロラクトン、β−（メタクロイル）オキシ−δ−バレロラクトン、γ−（メタクロイル）オキシ−δ−バレロラクトン、δ−（メタクロイル）オキシ−δ−バレロラクトン、α−メチル−α―（４−ビニルベンゾイル）オキシ−δ−バレロラクトン、β−メチル−β−（メタクロイル）オキシ−δ−バレロラクトン、γ−メチル−γ−（メタクロイル）オキシ−δ−バレロラクトン、δ−メチル−δ−（メタクロイル）オキシ−δ−バレロラクトン、α−エチル−α―（メタクロイル）オキシ−δ−バレロラクトン、β−エチル−β−（メタクロイル）オキシ−δ−バレロラクトン、γ−エチル−γ−（メタクロイル）オキシ−δ−バレロラクトン、δ−エチル−δ−（メタクロイル）オキシ−δ−バレロラクトン、メタクリル酸１−メチルシクロヘキシル、メタクリル酸アダマンチル、メタクリル酸２−（２−メチル）ア���マンチル、メタクリル酸クロルエチル、メタクリル酸２−ヒドロキシエチル、メタクリル酸２，２−ジメチルヒドロキシプロピル、メタクリル酸５−ヒドロキシペンチル、メタクリル酸トリメチロールプロパン、メタクリル酸グリシジル、メタクリル酸ベンジル、メタクリル酸フェニル、メタクリル酸ナフチル、などを挙げることができる。
【００６２】
（メタ）アクリル酸、（メタ）アクリル酸エステル類で特に好ましいのはアクリル酸、アクリル酸ｔｅｒｔ−ブチルである。
【００６３】
（２−１−２）ビニル安息香酸、ビニル安息香酸エステル類
上記のビニル安息香酸、ビニル安息香酸エステル類としては、たとえばビニル安息香酸、ビニル安息香酸ｔｅｒｔ−ブチル、ビニル安息香酸２−メチルブチル、ビニル安息香酸２−メチルペンチル、ビニル安息香酸２−エチルブチル、ビニル安息香酸３−メチルペンチル、ビニル安息香酸２−メチルヘキシル、ビニル安息香酸３−メチルヘキシル、ビニル安息香酸トリエチルカルビル、ビニル安息香酸１−メチル−１−シクロペンチル、ビニル安息香酸１−エチル−１−シクロペンチル、ビニル安息香酸１−メチル−１−シクロヘキシル、ビニル安息香酸１−エチル−１−シクロヘキシル、ビニル安息香酸１−メチルノルボニル、ビニル安息香酸１−エチルノルボニル、ビニル安息香酸２−メチル−２−アダマンチル、ビニル安息香酸２−エチル−２−アダマンチル、ビニル安息香酸３−ヒドロキシ−１−アダマンチル、ビニル安息香酸テトラヒドロフラニル、ビニル安息香酸テトラヒドロピラニル、ビニル安息香酸１−メトキシエチル、ビニル安息香酸１−エトキシエチル、ビニル安息香酸１−ｎ−プロポキシエチル、ビニル安息香酸１−イソプロポキシエチル、ビニル安息香酸ｎ−ブトキシエチル、ビニル安息香酸１−イソブトキシエチル、ビニル安息香酸１−ｓｅｃ−ブトキシエチル、ビニル安息香酸１−ｔｅｒｔ−ブトキシエチル、ビニル安息香酸１−ｔｅｒｔ−アミロキシエチル、ビニル安息香酸１−エトキシ−ｎ−プロピル、ビニル安息香酸１−シクロヘキシロキシエチル、ビニル安息香酸メトキシプロピル、ビニル安息香酸エトキシプロピル、ビニル安息香酸１−メトキシ−１−メチル−エチル、ビニル安息香酸１−エトキシ−１−メチル−エチル、ビニル安息香酸トリメチルシリル、ビニル安息香酸トリエチルシリル、ビニル安息香酸ジメチル−ｔｅｒｔ−ブチルシリル、α−（４−ビニルベンゾイル）オキシ−γ−ブチロラクトン、β−（４−ビニルベンゾイル）オキシ−γ−ブチロラクトン、γ−（４−ビニルベンゾイル）オキシ−γ−ブチロラクトン、α−メチル−α―（４−ビニルベンゾイル）オキシ−γ−ブチロラクトン、β−メチル−β−（４−ビニルベンゾイル）オキシ−γ−ブチロラクトン、γ−メチル−γ−（４−ビニルベンゾイル）オキシ−γ−ブチロラクトン、α−エチル−α―（４−ビニルベンゾイル）オキシ−γ−ブチロラクトン、β−エチル−β−（４−ビニルベンゾイル）オキシ−γ−ブチロラクトン、γ−エチル−γ−（４−ビニルベンゾイル）オキシ−γ−ブチロラクトン、α−（４−ビニルベンゾイル）オキシ−δ−バレロラクトン、β−（４−ビニルベンゾイル）オキシ−δ−バレロラクトン、γ−（４−ビニルベンゾイル）オキシ−δ−バレロラクトン、δ−（４−ビニルベンゾイル）オキシ−δ−バレロラクトン、α−メチル−α―（４−ビニルベンゾイル）オキシ−δ−バレロラクトン、β−メチル−β−（４−ビニルベンゾイル）オキシ−δ−バレロラクトン、γ−メチル−γ−（４−ビニルベンゾイル）オキシ−δ−バレロラクトン、δ−メチル−δ−（４−ビニルベンゾイル）オキシ−δ−バレロラクトン、α−エチル−α―（４−ビニルベンゾイル）オキシ−δ−バレロラクトン、β−エチル−β−（４−ビニルベンゾイル）オキシ−δ−バレロラクトン、γ−エチル−γ−（４−ビニルベンゾイ���）オキシ−δ−バレロラクトン、δ−エチル−δ−（４−ビニルベンゾイル）オキシ−δ−バレロラクトン、ビニル安息香酸１−メチルシクロヘキシル、ビニル安息香酸アダマンチル、ビニル安息香酸２−（２−メチル）アダマンチル、ビニル安息香酸クロルエチル、ビニル安息香酸２−ヒドロキシエチル、ビニル安息香酸２，２−ジメチルヒドロキシプロピル、ビニル安息香酸５−ヒドロキシペンチル、ビニル安息香酸トリメチロールプロパン、ビニル安息香酸グリシジル、ビニル安息香酸ベンジル、ビニル安息香酸フェニル、ビニル安息香酸ナフチル、などを挙げることができる。
【００６４】
ビニル安息香酸、ビニル安息香酸エステル類で特に好ましいのは、４−ビニル安息香酸、４−ビニル安息香酸ｔｅｒｔ−ブチルである。
【００６５】
（２−２）モノマー２の配合量
モノマー２の配合量は、ハイパーブランチポリマーを形成する全モノマーに対して、５〜９５モル％であることが好ましい。具体的には、たとえば一官能ラジカル重合性単量体のモル数が、多官能ラジカル重合性単量体と一官能ラジカル重合性単量体との合計モル数に対して、５〜９５モル％となることが好ましい。一官能ラジカル重合性単量体の配合量を、ハイパーブランチポリマーを形成する全モノマーに対して５〜９５モル％とすることにより、ハイパーブランチポリマーの球状形態を実現することが可能になる。また、一官能ラジカル重合性単量体の配合量を、ハイパーブランチポリマーを形成する全モノマーに対して５〜９５モル％とすることで、ハイパーブランチポリマー分子間における絡まりを抑制することが可能になる。
【００６６】
モノマー１とモノマー２との配合比率（モノマー１／モノマー２）は、重量比で、モノマー１／モノマー２＝５／９５〜９９／１が好ましく、さらに１０／９０〜９５／５が好ましい。モノマー２に対するモノマー１の配合比率が少なすぎる場合、合成したハイパーブランチポリマーにおいて所望する分岐度が確保できなくなる可能性がある。モノマー２に対するモノマー１の配合比率が多すぎる場合、合成したハイパーブランチポリマーを含むレジスト化合物におけるレジスト性能が確保できなくなる可能性がある。
【００６７】
モノマー１の濃度は、ハイパーブランチポリマーの合成に用いる全物質に対して、０．５〜２０重量％が好ましく、さらに１〜１０重量％が好ましい。ハイパーブランチポリマーを形成する全モノマーに対するモノマー１の濃度が０．５重量％よりも少ない場合、合成したハイパーブランチポリマーにおいて所望の分岐度を確保することができなくなる可能性がある。ハイパーブランチポリマーを形成する全モノマーに対するモノマー１の濃度が２０重量％よりも多い場合、ハイパーブランチポリマーの合成にかかる反応系のゲル化が促進されてしまう可能性がある。ゲル化が生じる前に反応を停止させることによりゲル化を防止することはできるが、この場合反応率が低下してしまう。
【００６８】
（３）その他共重合可能な一官能ラジカル重合性単量体
（３−１）その他共重合可能な一官能ラジカル重合性単量体の種類
その他共重合可能な一官能ラジカル重合性単量体としては、たとえば以下の（３−１−１）〜（３−１−４）に示した各種の物質を挙げることができる。
【００６９】
（３−１−１）スチレン類
（３−１−２）アリル化合物
（３−１−３）ビニルエーテル類
（３−１−４）ビニルエステル類
【００７０】
（３−１−１）スチレン類
上記のスチレン類としては、たとえばスチレン、ベンジルスチレン、トリフルオルメチルスチレン、アセトキシスチレン、クロルスチレン、ジクロルスチレン、トリクロルスチレン、テトラクロルスチレン、ペンタクロルスチレン、ブロムスチレン、ジブロムスチレン、ヨードスチレン、フルオルスチレン、トリフルオルスチレン、２−ブロム−４−トリフルオルメチルスチレン、４−フルオル−３−トリフルオルメチルスチレン、ビニルナフタレン、エチルスチレン、などを挙げることができる。
【００７１】
（３−１−２）アリル化合物
上記のアリル化合物としては、たとえば酢酸アリル、カプロン酸アリル、カプリル酸アリル、ラウリン酸アリル、パルミチン酸アリル、ステアリン酸アリル、安息香酸アリル、アセト酢酸アリル、乳酸アリル、アリルオキシエタノール、などを挙げることができる。
【００７２】
（３−１−３）ビニルエーテル類
上記のビニルエーテル類としては、たとえばヘキシルビニルエーテル、オクチルビニルエーテル、デシルビニルエーテル、エチルヘキシルビニルエーテル、メトキシエチルビニルエーテル、エトキシエチルビニルエーテル、クロルエチルビニルエーテル、１−メチル−２，２−ジメチルプロピルビニルエーテル、２−エチルブチルビニルエーテル、ヒドロキシエチルビニルエーテル、ジエチレングリコールビニルエーテル、ジメチルアミノエチルビニルエーテル、ジエチルアミノエチルビニルエーテル、ブチルアミノエチルビニルエーテル、ベンジルビニルエーテル、テトラヒドロフルフリルビニルエーテル、ビニルフェニルエーテル、ビニルトリルエーテル、ビニルクロルフェニルエーテル、ビニル−２，４−ジクロルフェニルエーテル、ビニルナフチルエーテル、ビニルアントラニルエーテル、などを挙げることができる。
【００７３】
（３−１−４）ビニルエステル類
上記のビニルエステル類としては、たとえばビニルブチレート、ビニルイソブチレート、ビニルトリメチルアセテート、ビニルジエチルアセテート、ビニルバレート、ビニルカプロエート、ビニルクロルアセテート、ビニルジクロルアセテート、ビニルメトキシアセテート、ビニルブトキシアセテート、ビニルフェニルアセテート、ビニルアセトアセテート、ビニルラクテート、ビニル−β−フェニルブチレート、ビニルシクロヘキシルカルボキシレート、などを挙げることができる。ビニルエステル類としては、エチルスチレン、スチレンが好ましい。
【００７４】
（３−２）その他共重合可能な一官能ラジカル重合性単量体の配合量
その他共重合可能な一官能ラジカル重合性単量体の配合量は、ハイパーブランチポリマーを形成する全モノマーに対して、０〜９０モル％であることが好ましい。その他共重合可能な一官能ラジカル重合性単量体の配合量を、ハイパーブランチポリマーを形成する全モノマーに対して０〜９０モル％とすることにより、ハイパーブランチポリマーの球状形態を実現することが可能になる。また、その他共重合可能な一官能ラジカル重合性単量体の配合量を、ハイパーブランチポリマーを形成する全モノマーに対して０〜９０モル％とすることにより、ハイパーブランチポリマー分子間における絡まりを抑制することが可能になる。
【００７５】
（４）重合開始剤
（４−１）重合開始剤の種類
重合開始剤は、ハイパーブランチポリマーの合成に際して、上述した各種のモノマー（単量体）の重合を開始させる。重合開始剤の存在によって、ハイパーブランチポリマーの合成が開始される。重合開始剤としては、たとえば以下の（４−１−１）〜（４−１−３）に示した各種の物質を挙げることができる。
【００７６】
（４−１−１）アゾ系重合開始剤
油溶性アゾ系重合開始剤、水溶性アゾ系重合開始剤、高分子アゾ系重合開始剤
（４−１−２）パーオキサイド重合開始剤
（４−１−３）レドックス重合開始剤
【００７７】
（４−１−１）アゾ系重合開始剤
アゾ系重合開始剤には、油溶性アゾ系重合開始剤と、水溶性アゾ系重合開始剤と、高分子アゾ系重合開始剤と、がある。
【００７８】
（油溶性アゾ系重合開始剤）
油溶性アゾ系重合開始剤としては、たとえば２，２’−アゾビスイソブチロニリトル、２，２’−アゾビス（２，３−ジメチルブチロニトリル）、２，２’−アゾビス（２−メチルブチロニトリル）、２，２’−アゾビス（２，３，３−トリメチルブチロニトリル）、２，２’−アゾビス（２−イソプロピルブチロニトリル）、１，１’−アゾビス（シクロヘキサン−１−カルボニトリル）、２，２’−アゾビス（４−メトキシ−２，４−ジメチルバレロニトリル）、２，２’−アゾビス（２，４−ジメチルバレロニトリル）、２−（カルバモイルアゾ）イソブチロニトリル、４，４’−アゾビス（４−シアノバレリン酸）、ジメチル−２，２’−アゾビスイソブチレート、ジメチル−２，２’−アゾビス（２−メチルプロピオネート）、２，２’−アゾビス〔Ｎ−（２−プロペニル）−２−メチルプロピオンアミド〕、２，２’−アゾビス（Ｎ−ブチル−２−メチルプロピオンアミド）、２，２’−アゾビス（Ｎ−シクロヘキシル−２−メチルプロピオンアミド、などを挙げることができる。
【００７９】
（水溶性アゾ系重合開始剤）
水溶性アゾ系重合開始剤としては、たとえば２，２’−アゾビス（２−アミジノプロパン）塩酸塩、４，４’−アゾビス−４−シアノパレリン酸、２，２’−アゾビス（４−メトキシ−２，４−ジメチルバレロニトリル）１，〔（シアノ−１−メチルエチル）アゾ〕ホルムアミド、２，２’−アゾビス〔２−（２−イミダゾリン−２−イル）プロパン〕ジヒドロクロライド、２，２’−アゾビス〔２−（２−イミダゾリン−２−イル）プロパン〕ジサルフェートジハイドレート、２，２’−アゾビス（２−メチルプロピオンアミジン）ジヒドロクロライド、２，２’−アゾビス〔Ｎ−（２−カルボキシエチル）−２−メチルプロピオンアミジン〕ハイドレート、２，２’−アゾビス｛２−〔１−（２−ヒドロキシエチル）−２−イミダゾリン−２−イル〕プロパン｝ジヒドロクロライド、２，２’−アゾビス〔２−（２−イミダゾリン−２−イル）プロパン〕、２，２’−アゾビス（１−イミノ−１−ピロリジノ−２−エチルプロパン）ジヒドロクロライド、２，２’−アゾビス｛２−メチル−Ｎ−〔１，１−ビス（ヒドロキシメチル）−２−ヒドロキシエチル〕プロピオンアミド、２，２’−アゾビス〔２−メチル−Ｎ−（２−ヒドロキシエチルプロピオンアミド）〕、２，２’−アゾビス（Ｎ，Ｎ−ジメチレンイソ−ブチロアミジン）ハイドロクロライド、などを挙げることができる。
【００８０】
（高分子アゾ系重合開始剤）
高分子アゾ系重合開始剤としては、たとえばポリジメチルシロキサンユニット含有高分子アゾ系重合開始剤（和光純薬工業製のＶＰＳ−０５０１、ＶＰＳ−１００１など）、ポリエチレングリコールユニット含有高分子アゾ系重合開始剤（和光純薬工業製のＶＰＥ−０２０１、ＶＰＥ−０４０１、ＶＰＥ−０６０１など）、が挙げられる。
【００８１】
（４−１−２）パーオキサイド重合開始剤
メチルエチルパーオキサイド、メチルイソブチルパーオキサイド、アセチルアセトンパーオキサイド、シクロヘキサノンパーオキサイド、１，１，３，３−テトラメチルブチルパーオキサイド、クメンハイドロパーオキサイド、ｔ−ブチルハイドロパーオキサイド、イソブチリルパーオキサイド、ビス−３，５，５−トリメチルヘキサノイルパーオキサイド、ラウロイルパーオキサイド、ベンゾイルパーオキサイド、ジクミイパーオキサイド、２，５−ジメチル−２，５−ジ−（ｔ−ブチルペルオキシヘキサン）、１，３−ビス（ｔ−ブチルペルオキシイソプロピル）ベンゼン、ｔ−ブチルクミルパーオキサイド、ジ−ｔ−ブチルパーオキサイド、２，５−ジメチル−２，５ジ−（ｔ−ブチルペルオキシ）ヘキセン、トリス（ｔ−ブチルペルオキシ）トリアジン、１，１−ジ−ｔ−ブチルペルオキシ−３，３，５−トリメチルシクロヘキシルパーオキサイド、１，１−ジ−ｔ−ペルオキシシクロヘキサン、２，２−ジ（ｔ−）ブチルペルオキシ）ブタン、４，４−ジ−ｔ−ブチルペルオキ吉草酸−ｎ−ブチルエステル、２，２−ビス（４，４−ジ−ｔ−ブチルペルオキシシクロヘキシル）プロパン、１，１，３，３−テトラメチルブチルペルオキシネオデカノエート、α−クミルペルオキシネオデカノエート、ｔ−ブチルペルオキシネオデカノエート、ｔ−ブチルペルオキシネオペンタノエート、ｔ−ヘキシルペルオキシピバレート、ｔ−ブチルペルオキシピバレート、１，１，３，３−テトラメチルブチルペルオキシ２−エチルヘキサノエート、ｔ−アミルペルオキシ２−エチルヘキサノエート、ｔ−ブチルペルオキシ２−エチルヘキサノエート、ｔ−ブチルペルオキシイソブチレート、ジ−ｔ−ブチルペルオキシヘキサヒドロテトラフタレート、ｔ−アミルペルオキシ３，５，５−トリメチルヘキサノエート、ｔ−ブチルペルオキシ３，５，５−トリメチルヘキサノエート、ｔ−ブチルペルオキシアセテート、ｔ−ブチルペルオキシベンゾエート、ジ−ブチルペルオキシトリメチルアジペート、ジ−３−メトキシブチルペルオキシジカーボネート、ジ−２−エチルヘキシルペルオキシジカーボネート、ビス（４−ｔ−ブチルシクロヘキシル）ペルオキシジカーボネート、ジ−イソプロピルペルオキシジカーボネート、ｔ−ブチルペルオキシイソプロピルカーボネート、ｔ−ブチルペルオキシ２−エチルヘキシルカーボネート、１，６−ビス（ｔ−ブチルペルオキシカルボニロイル）ヘキサン、ジエチレングリコール−ビス（ｔ−ブチルペルオキシカーボネート、過酸化水素、過酢酸、過硫酸アンモニウム、過硫酸カリウムおよび過硫酸ナトリウム、などを挙げることができる。
【００８２】
（４−１−３）レドックス重合開始剤
レドックス重合開始剤としては、たとえばヒドロペルオキサイド（ｔｒｅｔ−ブチルヒドロキシペルオキサイド、クメンヒドロキシペルオキサイド、など）、過酸化ジアルキル（過酸化ラウロイル、など）および過酸化ジアシル（過酸化ベンゾイル、など）、などを挙げることができる。レドックス重合開始剤としては、２，２’−アゾビスイソブチロニリトル、２，２’−アゾビス（２，３−ジメチルブチロニトリル）、２，２’−アゾビス（２−メチルブチロニトリル）、２，２’−アゾビス（２，３，３−トリメチルブチロニトリル）、２，２’−アゾビス（２−イソプロピルブチロニトリル）が好ましい。
【００８３】
（４−２）重合開始剤の配合量
重合開始剤の配合量は、ハイパーブランチポリマーを形成する全モノマーに対して、５〜２０００モル％であることが好ましい。また、重合開始剤の配合量は、ハイパーブランチポリマーを形成する全モノマーに対して、１０〜１０００モル％がさらに好ましい。さらに、重合開始剤の配合量は、ハイパーブランチポリマーを形成する全モノマーに対して、２０〜８００モル％であることがより一層好ましい。重合開始剤の配合量が、たとえば２０００モル％である場合、反応系には多量の重合開始剤が存在することとなる。
【００８４】
重合開始剤の配合量を、ハイパーブランチポリマーを形成する全モノマーに対して５〜２０００モル％とすることにより、ハイパーブランチポリマーの球状形態を実現することが可能になる。また、重合開始剤の配合量を、ハイパーブランチポリマーを形成する全モノマーに対して５〜２０００モル％とすることにより、反応系のゲル化を抑制することができる。
【００８５】
重合開始剤の配合量が少なすぎる場合は、合成されたハイパーブランチポリマーにおいて所望の分岐度が確保できない。これに対して、重合開始剤の配合量を、一定量以上とすることにより合成されたハイパーブランチポリマーにおいて所望の分岐度を確保することは可能になるが、重合開始剤の配合量が多すぎる場合は、重合開始に関与しない余剰分の重合開始剤が発生することになり、ハイパーブランチポリマーの合成にかかるコストが高くなる。
【００８６】
（５）その他添加成分
また、この発明にかかるハイパーブランチポリマーは、上述した各種の物質に加えて、その他添加成分を用いて合成することも可能である。その他添加成分としては、たとえば以下の（５−１）〜（５−３）に示した各種の物質を挙げることができる。
（５−１）還元剤
（５−２）ラジカル補足剤（または、連鎖移動剤あるいは重合禁止剤）
（５−３）溶媒
【００８７】
（５−１）還元剤
還元剤は、たとえばパーオキサイド重合開始剤と還元剤とを組み合わせて用いることが可能である。パーオキサイド重合開始剤と還元剤との好ましい組み合わせとしては、具体的には、たとえばクメンヒドロペルオキシド−トリエチルアルミニウム、過酸化ベンゾイル−トリエチルアミン、などの組み合わせが挙げられる。ここで、パーオキサイド重合開始剤としては、たとえば、過硫酸塩（過硫酸カリウム、過硫酸アンモニウム、など）、過酸化水素およびヒドロペルオキサイド（ｔｒｅｔ−ブチルヒドロキシペルオキサイド、クメンヒドロキシペルオキサイド、など）などの水溶性過酸化物、などを挙げることができる。
【００８８】
上記パーオキサイド重合開始剤と組み合わせて使用される還元剤としては、たとえば、２価鉄塩、亜硫酸水素ナトリウム、アルコール、ジメチルアニリン、などを挙げることができる。上述した各種の化合物の中で、パーオキサイド重合開始剤と還元剤の好ましい具体的な組み合わせとしては、過酸化水素−２価鉄塩、過硫酸塩−亜硫酸ナトリウム、などを挙げることができる。この場合、重合開始剤の使用量の下限値は、ハイパーブランチポリマーを形成する全モノマーに対して、５モル％が好ましく、さらにハイパーブランチポリマーを形成する全モノマーに対して１０モル％が好ましい。また、この場合、重合開始剤の上限値は、ハイパーブランチポリマーを形成する全モノマーに対して２０００モル％が好ましく、さらにハイパーブランチポリマーを形成する全モノマーに対して１０００モル％、特にハイパーブランチポリマーを形成する全モノマーに対して８００モル％が好ましい。
【００８９】
（５−２）ラジカル補足剤（または、連鎖移動剤あるいは重合禁止剤）
ラジカル捕捉剤としては、特に限定されないが、ラジカルを捕捉し、重合を抑制するために、連鎖移動剤と重合禁止剤を使用することができる。ラジカル補足剤（または、連鎖移動剤あるいは重合禁止剤）としては、公知のものを使用することができるが、たとえばアルコール類、メルカプタン類、チオカルボン酸類、ハロゲン系炭化水素、ニトロキシド、などを挙げることができる。
【００９０】
アルコール類としては、たとえばメタノール、エタノール、プロパノール、ブタノール、などを挙げることができる。メルカプタン類としては、たとえばエタンチオール、１−ドデカンチオール、１−オクタンチオール、１−ブタンチオール、１−ヘキサデカンチオール、２−メルカプトエタノール、チオグリセロール、などを挙げることができる。チオカルボン酸類としては、たとえばチオグリコール酸、チオグリコール酸メチル、チオグリコール酸エチル、チオグリコール酸オクチル、チオサリチル酸、チオサリチル酸メチル、チオサリチル酸エチル、などを挙げることができる。ハロゲン系炭化水素としては、たとえばジクロロメタン、クロロホルム、四塩化炭素、四臭化炭素、臭化アセチル、トリクロロアセチルクロリド、１,１,１−トリクロロー３−ブロモー３−フェニルプロパン、などを挙げることができる。
【００９１】
ニトロキシドとしては、たとえば２，２，６，６−テトラメチル−１−ピペリジニルオキシ、４−アミノ−２，２，６，６−テトラメチル−１−ピペリジニルオキシ、４−ヒドロキシ−２，２，６，６−テトラメチル−１−ピペリジニルオキシ、４−オキソ−２，２，６，６−テトラメチル−１−ピペリジニルオキシ、４，４−ジメチル３−オキサゾリニルオキシ、フェニル−ｔ−ブチルニトロキシド、２，２，５，５−テトラメチル−１−ピロリジニルオキシ、２，２，２−ジ（４−ｔ−オクチルフェニル）−１−ピクリルヒドラジル、などを挙げることができる。
【００９２】
他に、ニトロキシドとしては、たとえばモノメトキシハイドロキノン、アントラセン、ジフェニルアミン、トリエチルアミン、トリブチルホスフィン、アクロレインオキシム、アズレン、アントラセン、塩化鉄（III）、クロロホスフィン、トリイソブチルアルミニウム、トリエチルアルミニウム、２，４，６−トリニトロトルエン、２，４，６−トリニトロフェノール、１，３，５−トリニトロベンゼン、１−ナフトール、ピロガロール、ベンゼンスルホン酸クロリド、などを挙げることができる。
【００９３】
連鎖移動剤の使用量は、モノマーの合計モル（ハイパーブランチポリマーを形成する全モノマーのモル）に対して、反応性の観点から、通常、１モル％〜２０００モル％であることが好ましい。連鎖移動剤の添加方法は、特に限定されず、反応の初期に投入しても、反応終期に投入してもいずれであっても構わない。
【００９４】
（重合禁止剤）
重合禁止剤としては、たとえば、キノン系、アルキリフェノール系、アミン系、ジチオカルバミン酸銅系など、公知のものを使用することができる。キノン系重合禁止剤としては、たとえばヒドロキノン、メトキシヒドロキノン、デュロキノン、ベンゾキノン、ジフェニルベンゾキノン、２，５−ジ−ｔ−ブチルベンゾキノン、２，６−ジ−ｔ−ブチルベンゾキノン、ｐ−ｔｅｒｔ−ブチルカテコール、などを挙げることができる。
【００９５】
アルキルフェノール系重合禁止剤としては、たとえば２，６−ジ−ｔｅｒｔ−ブチルフェノール、２，４−ジ−ｔｅｒｔ−ブチルフェノール、２−ｔｅｒｔ−ブチル−４，６−ジメチルフェノール、２，６−ジ−ｔｅｒｔ−ブチル−４−メチルフェノール、２，４，６−トリ−ｔｅｒｔ−ブチルフェノール、１，１−ジフェニルエチレン、などを挙げることができる。
【００９６】
アミン系重合禁止剤としては、たとえばアルキル化ジフェニルアミン、Ｎ，Ｎ’−ジフェニル−ｐ−フェニレンジアミン、フェノチアジン、４−ヒドロキシ−２，２，６，６−テトラメチルピペリジン、４−ベンゾイルオキシ−２，２，６，６−テトラメチルピペリジン、１，４−ジヒドロキシ−２，２，６，６−テトラメチルピペリジン、１−ヒドロキシ−４−ベンゾイルオキシ−２，２，６，６−テトラメチルピペリジン、などを挙げることができる。
【００９７】
ジチオカルバミン酸銅系重合禁止剤としては、たとえばジメチルジチオカルバミン酸銅、ジエチルジチオカルバミン酸銅、ジブチルジチオカルバミン酸銅等）、Ｎ−オキシル系重合禁止剤（２，２，６，６−テトラメチルピペリジン−Ｎ−オキシル、４−ヒドロキシ−２，２，６，６−テトラメチルピペリジン−Ｎ−オキシル、４−ベンゾイルオキシ−２，２，６，６−テトラメチルピペリジン−Ｎ−オキシル、４−ヒドロキシ−２，２，６，６−テトラメチルピペリジン−Ｎ−オキシルのエステル、などを挙げることができる。
【００９８】
重合禁止剤の使用量は、モノマーの合計モル（ハイパーブランチポリマーを形成する全モノマーのモル）に対して、反応性の観点から、通常、０．０１モル％〜１０００モル％であることが好ましい。重合禁止剤の添加方法は、特に限定されず、反応の初期に投入しても、反応終期に投入してもいずれであっても構わない。
【００９９】
（５−３）溶媒
この発明のハイパーブランチポリマーの重合反応は、無溶媒でも可能であるが、以下に示した各種の溶媒中でおこなうことが望ましい。ハイパーブランチポリマーの合成に用いる溶媒の種類としては、たとえば炭化水素系溶媒、エーテル系溶媒、ハロゲン化炭化水素系溶媒、ケトン系溶媒、アルコール系溶媒、ニトリル系溶媒、エステル系溶媒、カーボネート系溶媒、アミド系溶媒、などを挙げることができる。なお、ハイパーブランチポリマーの合成に用いる溶媒の種類は、特に限定されるものではない。
【０１００】
炭化水素系溶媒としては、たとえばベンゼン、トルエン、などを挙げることができる。ハイパーブランチポリマーの合成に用いる溶媒であるエーテル系溶媒としては、具体的には、たとえば、ジエチルエーテル、テトラヒドロフラン、ジフェニルエーテル、アニソール、ジメトキシベンゼン、などを挙げることができる。ハロゲン化炭化水素系溶媒としては、たとえば塩化メチレン、クロロホルム、クロロベンゼン、などを挙げることができる。ケトン系溶媒としては、たとえばアセトン、メチルエチルケトン、メチルイソブチルケトン、などを挙げることができる。アルコール系溶媒としては、たとえば、メタノール、エタノール、プロパノール、イソプロパノール、などを挙げることができる。
【０１０１】
ニトリル系溶媒としては、たとえばアセトニトリル、プロピオニトリル、ベンゾニトリル、などを挙げることができる。エステル系溶媒としては、たとえば酢酸エチル、酢酸ブチル、などを挙げることができる。カーボネート系溶媒としては、たとえばエチレンカーボネート、プロピレンカーボネート、などを挙げることができる。アミド系溶媒としては、たとえばＮ，Ｎ−ジメチルホルムアミド、Ｎ，Ｎ−ジメチルアセトアミド、などを挙げることができる。前述した各種の溶媒は、単独で使用してもよいし、２種以上を併用してもよい。この発明のハイパーブランチポリマーの合成反応における、溶媒中におけるモノマー濃度は、０．１〜５０質量％であることが望ましい。
【０１０２】
（６）合成方法
この発明にかかるハイパーブランチポリマーは、上記の重合開始剤が存在する反応系に、モノマー１およびモノマー２を加えて、ラジカル重合をおこなって合成する。反応系は、たとえば重合開始剤、モノマー１およびモノマー２など、ハイパーブランチポリマーの合成に用いる各物質を収容可能な容器（以下、「反応槽」）内に形成される。
【０１０３】
ハイパーブランチポリマーは、たとえばハイパーブランチポリマーの合成に用いる全モノマー２のうちの一部および重合開始剤を反応槽に投入し、この反応槽にモノマー１およびモノマー２を加えて、ラジカル重合をおこなって合成する。ラジカル重合をおこなう際の反応系の温度は、ラジカル重合に用いる溶媒や重合開始剤などによって適宜定める。ラジカル重合をおこなう際の反応系の温度は、具体的には、たとえば室温（２５℃）〜１５０℃がよい。
【０１０４】
ラジカル重合をおこなう際の重合時間は、１〜１０時間の範囲内であることが好ましい。また、ラジカル重合をおこなう際の重合時間は、使用する開始剤の量、溶媒（重合溶媒）の種類、加えるモノマーの濃度など、各種の重合条件によって適宜調整することが好ましい。この発明のハイパーブランチポリマーの合成方法によれば、使用する開始剤の量、溶媒（重合溶媒）の種類、加えるモノマーの濃度など、各種の重合条件を調整することが可能である。
【０１０５】
このように、各種の重合条件を調整することによって、ハイパーブランチポリマーの分子量を制御することができる。具体的には、たとえば目安としてＶ−６０１（和光純薬製アゾ系ラジカル開始剤（２，２’−アゾビス(イソ酪酸)ジメチル））をトルエン溶媒中において７０℃で反応させる場合であれば、ラジカル重合をおこなう際の重合時間は３〜５時間程度が望ましい。
【０１０６】
モノマー１およびモノマー２は、それぞれ複数回に分けて反応槽に加える。この場合、反応槽へ加えるモノマー１とモノマー２との割合を経時にともなって変化させる。反応槽へ加えるモノマー１とモノマー２との割合は、たとえば経時にともなってモノマー２の比率が増加するように変化させる。
【０１０７】
モノマー１およびモノマー２は、たとえばモノマー１およびモノマー２をそれぞれ反応槽に滴下することによって加えることができる。滴下とは、モノマー１およびモノマー２を、しずく状にして反応槽に落とすことである。また、滴下とは、モノマー１およびモノマー２を、たとえば水道の蛇口を開閉した状態のように一定時間反応槽に流入させることであってもよい。滴下は、時間的に連続しておこなってもよいし、一度滴下してからつぎに滴下するまで時間をあけておこなってもよい。時間をあけて滴下する場合は、反応槽に加えるべきモノマー１およびモノマー２の全量を、複数回に分けて加えることとなる。
【０１０８】
モノマー１およびモノマー２は、モノマー１とモノマー２とをそれぞれ別の容器に保持し、モノマー１とモノマー２とを別々に反応槽に加える。モノマー１およびモノマー２は、反応槽に同時に加える。このとき、加えはじめ時点におけるモノマー１に対するモノマー２の比率は０％であってもよい。すなわち、反応槽に対する加えはじめ時点においては、一時的にモノマー１のみを加える状態があってもよい。
【０１０９】
また、モノマー１およびモノマー２は、モノマー１とモノマー２とを同じ容器で混合し、混合された状態にあるモノマー１およびモノマー２（以下、適宜「混合モノマー」と記載する）を同時に反応槽に加えることも可能である。混合モノマーは、反応槽に加える前にあらかじめ十分に撹拌する。
【０１１０】
モノマー１とモノマー２とを同じ容器で混合してから反応槽に加える場合、混合モノマーにおけるモノマー１とモノマー２との割合を、経時にともなって変化させてもよい。混合モノマーは、具体的には、たとえば経時にともなって混合モノマーにおけるモノマー２の比率が増加するように変化させる。
【０１１１】
このとき、混合モノマーにおけるモノマー２の割合は、反応槽に加えはじめ時点においては０％であってもよい。すなわち、混合モノマー中にモノマー２が存在しない状態（モノマー１のみ）からモノマー２の比率が経時にともなって増加するように変化させてもよい。
【０１１２】
混合モノマーにおけるモノマー２の比率を経時で増加させる場合、滴下開始時の混合モノマーにおけるモノマー２の比率は０〜９０％が好ましく、０〜７５％がさらに好ましい。また、滴下終了時の混合モノマーにおけるモノマー２の比率は１０〜１００％が好ましく、２５〜１００％がさらに好ましい。混合モノマーにおけるモノマー２の比率を経時で増加させるため、滴下終了時の混合モノマーにおけるモノマー２の比率は、滴下開始時の混合モノマーにおけるモノマー２の比率より大きくなる。
【０１１３】
なお、混合モノマーにおけるモノマー２の比率は、滴下開始時から滴下終了時までの間に、一時的に低下することがあってもよい。たとえば、混合モノマーにおけるモノマー２の比率が０％、１０％、２０％、・・・と増加し、途中で１５％に低下した後、再び２０％、３０％、４０％、・・・と増加するように加えてもよい。
【０１１４】
混合モノマーにおけるモノマー２の比率が少なすぎる場合、反応槽においてゲル化が早く進んでしまう。反応槽内でゲル化が発生する以前に反応を停止させることにより反応槽におけるゲル化の発生を防止することができるが、不完全な状態で反応を停止することとなりモノマー１および２の反応率が低下してしまう。
【０１１５】
図１は、混合モノマーにおけるモノマー２の比率を示す説明図である。図１において、直線Ａは、滴下開始時での混合モノマーにおけるモノマー２の比率が０％、滴下終了時での混合モノマーにおけるモノマー２の比率が１００％となるように、混合モノマーにおけるモノマー２の比率を一定割合ずつ増加させる場合の、混合モノマーにおけるモノマー２の比率を示している。混合モノマーにおけるモノマー２の比率は、直線Ａに対して混合モノマーにおけるモノマー２の比率が±５０％増減した場合の直線の間に収まる直線あるいは曲線であらわされる範囲内であることが好ましい。
【０１１６】
また、図１において、直線Ｂは、直線Ａに対して、混合モノマーにおけるモノマー２の比率が３０％増加した場合の混合モノマーにおけるモノマー２の比率を示している。さらに、図１において、直線Ｃは、直線Ａに対して、混合モノマーにおけるモノマー２の比率が３０％減少した場合の混合モノマーにおけるモノマー２の比率を示している。混合モノマーにおけるモノマー２の比率は、直線Ｂと直線Ｃとの間に収まる範囲（図１において符号Ｘを参照）内であることが好ましい。混合モノマーにおけるモノマー２の比率は、具体的には、たとえば図１において符号Ｌであらわされる曲線のように、直線Ｂと直線Ｃとの間に収まることが好ましい。
【０１１７】
図１に示した直線Ａ〜Ｃを加味した、混合モノマーにおけるモノマー２の良好な比率は、以下の数式によってあらわされる。すなわち、混合モノマーにおけるモノマー２は、滴下時間がＴ、滴下開始時での混合モノマーにおけるモノマー２の比率がＲs、滴下終了時での混合モノマーにおけるモノマー２の比率がＲe、滴下開始後の任意の時間ｔでの混合モノマーにおけるモノマー２の比率がＲ（ｔ）であらわされる場合に、Ｒ（ｔ）が下記式（１）、（２）を満足する範囲内となる場合に良好な比率となる。下記式（１）中のＡは、５０以下が好ましく、さらには３０以下が好ましい。
【０１１８】
Ｒ（ｔ）＝Ｒs＋（（Ｒｅ−Ｒs）ｔ／Ｔ）±Ａ［％］  ・・・（１）
Ｒｓ≦Ｒ（ｔ）≦Ｒｅ（０≦ｔ≦Ｔ）                ・・・（２）
【０１１９】
つぎに、この発明の実施の形態にかかるハイパーブランチポリマーの製造（合成）方法（その１）について説明する。ハイパーブランチポリマーの製造（合成）方法（その１）では、攪拌機、還流冷却機および窒素導入管を取り付けた３００ｍＬの４つ口セパラブルフラスコに、ｔＢＡ：４．０４ｇ、Ｖ−６０１：４．６１ｇ、トルエン：５０ｍＬを入れ、攪拌しながら、窒素導入管によって４つ口セパラブルフラスコ内に窒素ガスを導入した。続いて、窒素ガスを導入した４つ口セパラブルフラスコ内を７０℃に昇温させたのち、ＤＶＢ（ジビニルベンゼン）：１．３０ｇ、ｔＢＡ（アクリル酸−ｔｅｒｔ−ブチル）：７．５０ｇ、トルエン：５０ｍＬの混合液を３時間かけて連続的に滴下した。滴下後、さらに１時間熟成させた。熟成後、４つ口セパラブルフラスコ内に、メタノールを２００ｍＬ添加することによって再沈操作を行った。ハイパーブランチポリマーの製造（合成）方法（その１）は、このようにして、ハイパーブランチポリマーを製造（合成）した。
【０１２０】
つぎに、この発明の実施の形態にかかるハイパーブランチポリマーの製造（合成）方法（その２）について説明する。ハイパーブランチポリマーの製造（合成）方法（その２）では、攪拌機、還流冷却機および窒素導入管を取り付けた３００ｍＬの４つ口セパラブルフラスコに、Ｖ−６０１：４．６１ｇ、トルエン：１００ｍＬを入れ、攪拌しながら、窒素導入管によって４つ口セパラブルフラスコ内に窒素ガスを導入した。続いて７０℃に昇温させたのち、ＤＶＢ：２．６０ｇとｔＢＡ：１１．５４ｇを１時間かけて連続的に滴下させる。
【０１２１】
滴下に際しては、ＤＶＢの滴下量を、滴下開始から経時にともなって減少させる。また、滴下に際しては、ｔＢＡの滴下量を、滴下開始から経時にともなって増加させる。ＤＶＢの滴下量は、ＤＶＢとｔＢＡの滴下量合計に対して、滴下開始時のＤＶＢの滴下量が１００％となるようにする。その後、経時にともなって徐々に減らし、１時間後はＤＶＢの滴下量が０％となるようにする。
【０１２２】
ｔＢＡの滴下量は、ＤＶＢとｔＢＡの滴下量合計に対して、滴下開始時のｔＢＡの滴下量が０％になるようにする。その後、経時にともなって線形的に増やし、１時間後はｔＢＡの滴下量が１００％となるようにする。滴下後、さらに２時間熟成させた。メタノールを２００ｍＬ添加することによって再沈操作を行った。ハイパーブランチポリマーの製造（合成）方法（その２）は、このようにして、ハイパーブランチポリマーを製造（合成）した。
【０１２３】
上述したように、この発明の実施の形態にかかるハイパーブランチポリマーの合成方法によれば、反応系をゲル化させることなく、高度に分岐したハイパーブランチポリマーを合成できる。また、この発明の実施の形態にかかるハイパーブランチポリマーの合成方法によれば、反応系のゲル化を抑制することで、反応を途中で停止させる必要がなく、これによって反応率向上を図ることができる。
【０１２４】
また、この発明のハイパーブランチポリマーの合成方法によって合成されたハイパーブランチポリマーを包含するレジスト組成物によれば、良好な表面平滑性を実現し、かつ、超微細なパターンの形成を可能とすることができる。
【０１２５】
この発明のハイパーブランチポリマーの合成方法によって合成されたハイパーブランチポリマーは、レジスト組成物としての用途以外に、その他用途として、たとえば印刷製版、ハードコート剤、反射防止フィルム、歯科材料、接着剤、粘着剤、塗料などのフォトレジスト機能材料として利用することが可能である。
【０１２６】
また、この発明のハイパーブランチポリマーは、レジスト組成物としての用途以外に、その他用途として、たとえば顔料、金属微粒子、有機ＥＬ、色素レーザー、カラーフィルター用レジストなどの分散、安定化に利用することが可能である。さらに、この発明のハイパーブランチポリマーは、レジスト組成物としての用途以外に、その他用途として、たとえば光ファイバー、光導波路などの光学材料として利用することが可能である。
【実施例】
【０１２７】
つぎに、上述したこの発明の実施の形態にかかる実施例について説明する。この実施例においては、実施例１、２および比較例１、２のハイパーブランチポリマーを合成し、各ハイパーブランチポリマーの分子量、反応率および性能を調べた。また、実施例１、２のハイパーブランチポリマーを包含するレジスト組成物を調製し、接触角測定による親水疎水変化を調べた。
【０１２８】
（実施例１）
攪拌機、還流冷却機および窒素導入管を取り付けた３００ｍＬの４つ口セパラブルフラスコに、ｔＢＡ：４．０４ｇ、Ｖ−６０１：４．６１ｇ、トルエン５０ｍＬを入れ、攪拌しながら、窒素導入管によって４つ口セパラブルフラスコ内に窒素ガスを導入した。続いて７０℃に昇温させたのち、ＤＶＢ：２．００ｇ、ｔＢＡ：７．５０ｇ、トルエン５０ｍＬの混合液を３時間かけて連続的に滴下させ、さらに１時間熟成させた。メタノールを２００ｍＬ添加することによって再沈操作を行い、実施例１のハイパーブランチポリマーを得た。
【０１２９】
（実施例２）
攪拌機、還流冷却機および窒素導入管を取り付けた３００ｍＬの４つ口セパラブルフラスコに、Ｖ−６０１：４．６１ｇ、トルエン：１００ｍＬを入れ、攪拌しながら、窒素導入管によって４つ口セパラブルフラスコ内に窒素ガスを導入した。続いて７０℃に昇温させたのち、ＤＶＢ：２．６０ｇとｔＢＡ：１１．５４ｇを１時間かけて連続的に滴下させる。
【０１３０】
滴下開始時のＤＶＢの滴下量はＤＶＢとｔＢＡの滴下量合計に対して１００％にして、徐々に減らして１時間後は０％とするのに対し、滴下開始時のｔＢＡの滴下量はＤＶＢとｔＢＡの滴下量合計に対して０％にして、線形的に増やして１時間後は１００％とする。さらに２時間熟成させた。メタノールを２００ｍＬ添加することによって再沈操作を行い、実施例２のハイパーブランチポリマーを得た。
【０１３１】
（比較例１）
攪拌機、還流冷却機および窒素導入管を取り付けた３００ｍＬの４つ口セパラブルフラスコに、ＤＶＢ：２．６０ｇ、ｔＢＡ：１１．５４ｇ、Ｖ−６０１：４．６１ｇ、トルエン：１００ｍＬを入れ、攪拌しながら、窒素導入管によって４つ口セパラブルフラスコ内に窒素ガスを導入した。続いて７０℃に昇温させて、１時間熟成させた。メタノールを２００ｍＬ添加することによって再沈操作を行い、比較例１のハイパーブランチポリマーを得た。
【０１３２】
（比較例２）
攪拌機、還流冷却機および窒素導入管を取り付けた３００ｍＬの４つ口セパラブルフラスコに、ＤＶＢ：２．６０ｇ、Ｖ−６０１：４．６１ｇ、トルエン：５０ｍＬを入れ、攪拌しながら、窒素導入管によって４つ口セパラブルフラスコ内に窒素ガスを導入した。続いて７０℃に昇温させたのち、ｔＢＡ：７．５０ｇ、トルエン：５０ｍＬの混合液を１時間かけて連続的に滴下させ、さらに１時間熟成させた。メタノールを２００ｍＬ添加することによって再沈操作を行い、比較例２のハイパーブランチポリマーを得た。
【０１３３】
―ハイパーブランチポリマーの評価―
分子量は、ゲル濾過クロマトグラフィー（ＧＰＣ）および多角度光散乱（ＭＡＬＬＳ）を用いて測定した。測定条件を下に記す。分子量測定の前処理として、ＧＬクロマトディスク１３Ｎ（非水系０．４５μｍ、販売：ジーエルサイエンス株式会社）を透過させた。ＧＰＣは、東ソー株式会社製のＧＰＣ装置（商品名：ＨＬＣ−８０２０）を使用して測定した。ＭＡＬＬＳは、Ｗｙａｔｔ  Ｔｅｃｈｎｏｌｏｇｙ製の光散乱測定装置（商品名：ＤＡＷＮ  ＤＳＰ−Ｆ）を使用して測定した。モノマーの滴下（モノマーを加えること）は、東ソー株式会社製のオートサンプラー（商品名：ＡＳ−８０１０）を使用した。
【０１３４】
溶離条件は、カラムとして、東ソー株式会社製のＴＳＫｇｅｌ−Ｍｕｌｔｉｐｏｒｅ  ＨＸＬ−Ｍを２本直列に接続して使用した。移動相としてＴＨＦ（テトラヒドロフラン）を用いた。溶離温度は、ＩＮＬＥＴ：４０℃、ＯＶＥＮ：４０℃、ＲＩ：４０℃とした。流速は、０．５００ｍＬ／ｍｉｎ．とした。被験物質の濃度はＴＨＦに対して０．５％とし（０．５％ＴＨＦ溶液）、注入量は１００μＬとした。また、東ソー株式会社製のＳｔｙｒｅｎｅ  Ｓｔａｎｄａｒｄ（分子量：９８，９００、３７，２００、９，４９０、２，５００、６８２、５７８、４７４）を標準試料として用いた検量線を作成した。
【０１３５】
一般的にハイパーブランチポリマーにおいては、ＧＰＣで測定する直鎖ポリスチレン換算の相対的な分子量ＭｗＧＰＣと、ＭＡＬＬＳで測定する絶対分子量ＭｗＭＡＬＬＳとの間には差があり、理想的な球状ポリマーの場合、ＭｗＭＡＬＬＳ／ＭｗＧＰＣは４程度であるとされる。逆にいえば、この分子量の比が大きければ大きいほど高分岐なポリマーが合成されていると推定することが出来る。
【０１３６】
モノマー反応率は、反応溶液中の未消費モノマーを、ＨＥＷＬＥＴＴ  ＰＡＣＫＡＲＤ社製のガスクロマトグラフィー（商品名：５８９０ＳＥＲＩＥＳ  ＩＩ）を用いて定量し、算出する。多官能ラジカル重合性単量体（モノマー１）と、一官能ラジカル重合性単量体（モノマー２）のそれぞれについて、下記基準によって評価する。反応率についての評価結果を表１に示す。
【０１３７】
評価基準
○：いずれも８０％以上
△：いずれか８０％未満
×：いずれか４０％未満
【０１３８】
【表１】
2009155619.tif 000009
【０１３９】
―レジスト組成物の評価―
実施例１、２のハイパーブランチポリマー（４０ｍｇ）、光酸発生剤溶液（０．５２ｇ）を、ＰＧＭＥＡ（０．４４ｇ）に加え、３０分間攪拌することで固形分濃度４％の試料溶液を調製した。光酸発生剤溶液は、みどり化学株式会社製の光酸発生剤（商品名：ＮＡＩ−１０５）１５ｍｇをＰＧＭＥＡ２．０ｇに溶解することにより調整した。
【０１４０】
つぎに、スピンコータに設置したシリコンウエハ上に、上記試料溶液０．５ｍＬを滴下し、２００ｒｐｍで５秒回転させた後、２０００ｒｐｍで６０秒回転させる。その後９０℃で１分乾燥を行い、膜厚約１００ｎｍの有機薄膜を形成した。
【０１４１】
上記シリコンウエハ上に形成させた薄膜表面に、マイクロシリンジから水２μＬを滴下した後、３０秒後に接触角測定器を用いて接触角を測定した。該当する基板表面に高圧水銀灯の光（０．６ｍＷ／ｃｍ２）を一定時間照射した後、１００℃で４分加熱を行う。冷却後アルカリ溶液、イオン交換水での洗浄を交互に３回繰り返した後、１００℃で１分加熱し十分に乾燥させる。冷却後、接触角（有機薄膜の光照射による接触角）を測定した。光照射に際しては、紫外線を用いて、照射された紫外線のエネルギー量を０ｍＪ／ｃｍ２から５０ｍＪ／ｃｍ２の範囲内で変化させた。結果を表２に示す。
【０１４２】
【表２】
2009155619.tif 000010
【０１４３】
上記のように、多官能ラジカル重合性単量体（モノマー１）を適正に滴下することで、反応槽（上記製造方法では４つ口セパラブルフラスコにあたる）中の濃度を低い状態に保つことができ、ゲル化を抑制できる。結果、熟成時間を長くすることも可能となり、反応率の向上につながる。
【０１４４】
以上説明したように、ハイパーブランチポリマーの合成方法によれば、反応系をゲル化させることなく、高度に分岐したハイパーブランチポリマーを合成できるハイパーブランチポリマーの合成方法およびレジスト組成物を提供することができる。
【産業上の利用可能性】
【０１４５】
以上のように、本発明にかかるハイパーブランチポリマーの合成方法は、感光性を利用した各種の技術に用いるハイパーブランチポリマーの合成に有用であり、特に、レジスト組成物に包含するハイパーブランチポリマーの合成に適している。
【図面の簡単な説明】
【０１４６】
【図１】混合モノマーにおけるモノマー２の比率を示す説明図である。
【図１】
2009155619.tif 000011